(57)【特許請求の範囲】
【請求項１】
ポリイソシアネート化合物と、
ポリオール類とを、
前記ポリイソシアネート化合物のイソシアネート基が前記ポリオール類の水酸基に対して過剰になるように反応させて、
全ての末端にイソシアネート基を有するイソシアネートプレポリマーを得た後、
前記イソシアネートプレポリマーの末端イソシアネート基に、
ブロック剤（Ａ）と、
ポリオール類（Ｂ）、一般式（１）で表される化合物（Ｃ）、モノアミノカルボン酸類（Ｄ）、モノアミノスルホン酸類（Ｅ）の中から選ばれる１種または２種以上の化合物とを、
前記（Ａ）と、前記（Ｂ）、（Ｃ）、（Ｄ）、（Ｅ）の中から選ばれる１種または２種以上の化合物とのモル比が、（Ａ）：（（Ｂ）＋（Ｃ）＋（Ｄ）＋（Ｅ））＝８０：２０〜９８：２となるように反応させることによって得られる、
一部の末端イソシアネート基がブロック剤（Ａ）によってブロックされ、残りの末端イソシアネート基がポリオール類（Ｂ）、一般式（１）で表される化合物（Ｃ）、モノアミノカルボン酸類（Ｄ）、モノアミノスルホン酸類（Ｅ）の中から選ばれる１種または２種以上の化合物によって結合されているポリイソシアネート組成物と、
全ての末端イソシアネート基がブロック剤（Ａ）によってブロックされているポリイソシアネート組成物との混合物を含むものであることを特徴とする水溶性または水分散性ポリイソシアネート架橋剤。
（化１）
Ｒ１−（ＣＨ２ＣＨ２Ｏ）ｎ−（ＣＨ２ＣＨＣＨ３Ｏ）ｍ−Ｈ
（ここで、Ｒ１は炭素数１〜５のアルキル基であり、ｎは０〜２５の整数であり、ｍは０〜２５の整数であり、ｎ＋ｍは１０〜５０の整数である）
【請求項２】
前記ポリオール類および前記ポリオール類（Ｂ）が、
ポリエチレングリコール、エチレングリコール、ジエチレングリコール、１，４−ブタンジオールの中から選ばれる１種または２種以上の化合物であることを特徴とする請求項１に記載の水溶性または水分散性ポリイソシアネート架橋剤。
【請求項３】
前記化合物（Ｃ）が、
ポリエチレングリコールモノメチルエーテル、ポリエチレングリコールモノエチルエーテル、ポリエチレングリコールモノプロピルエーテル、ポリエチレングリコールモノブチルエーテルの中から選ばれる１種または２種以上の化合物であることを特徴とする請求項１または請求項２に記載の水溶性または水分散性ポリイソシアネート架橋剤。
【請求項４】
前記ブロック剤（Ａ）が、
メチルエチルケトンオキシム、１Ｈ−ピラゾール、３−メチルピラゾール、３，５−ジメチルピラゾールの中から選ばれる１種または２種以上の化合物であることを特徴とする請求項１から請求項３のいずれか一項に記載の水溶性または水分散性ポリイソシアネート架橋剤。
【請求項５】
請求項１〜４のいずれか一項に記載の水溶性または水分散性ポリイソシアネート架橋剤とフッ素エマルジョン樹脂とを含有することを特徴とする撥水撥油剤組成物。
【請求項６】
請求項５に記載の撥水撥油剤組成物を水に溶解希釈し水溶液を作製する工程と、
前記水溶液を繊維に塗布又は含浸する工程と、
前記水溶液が塗布又は含浸した繊維を乾燥または加熱処理する工程とを備えることを特徴とする繊維の撥水撥油加工方法。
【発明の詳細な説明】
【技術分野】
【０００１】
本発明は、水溶性または水分散性を付与したポリイソシアネート架橋剤に係るものである。更に詳しくは、他の水溶性樹脂または水分散性樹脂との相溶性に優れ、特にフッ素エマルジョン樹脂に代表される撥水撥油剤成分と併用することによって、安定した撥水撥油効果を発現させることができるポリイソシアネート架橋剤およびこれを用いた撥水撥油剤組成物並びにその撥水撥油剤組成物を用いた繊維の撥水撥油加工方法に関するものである。
【背景技術】
【０００２】
従来から繊維業界においては、各種の繊維に撥水撥油効果を施す際に、フッ素エマルジョン樹脂などに代表される撥水撥油剤成分が一般的用いられている。そして、これら撥水撥油剤成分と繊維との架橋には、加熱によって解離するブロック剤によって分子末端のイソシアネート基をブロックした、ブロック化ポリイソシアネート架橋剤が使用されることが多い。
【０００３】
また、繊維分野以外の技術分野においても、樹脂の改質剤など、各種の用途にブロック化ポリイソシアネート架橋剤が使用されている。
【０００４】
しかし、従来のブロック化ポリイソシアネート架橋剤は分子末端のイソシアネート基を疎水性のブロック剤でブロックしていることから、水溶性樹脂や水分散性樹脂の架橋剤として使用した場合には、これらの樹脂との相溶性が良くないことから沈殿を起こしやすい。
また、これら従来のブロック化ポリイソシアネート架橋剤を繊維の撥水撥油加工に使用した場合においても、フッ素エマルジョン樹脂などとの相溶性が良くないことから、十分な撥水撥油性能を発現しないことが多い。
【０００５】
そこで、これらの問題を解決するために、例えば特許文献１に示すように界面活性剤を用いてポリイソシアネート架橋剤を水に２５０ｎｍ以下の微粒子状態に乳化して使用することや、特許文献２に示すように、分子骨格に複数の分岐を有し、かつ分子末端に複数のブロックイソシアネート基および水酸基を有する自己架橋タイプの水性ポリイソシアネート架橋剤を使用することが行われてきた。
【０００６】
一方、接着剤などの樹脂硬化に使用される一般的な架橋剤の分野においては、特許文献３〜５において示すような、水系においても使用を可能としたポリイソシアネート架橋剤が各種開発されている。
【０００７】
ここで、特許文献３〜５に記載のポリイソシアネート架橋剤は、末端のイソシアネート基にアミノカルボン酸類やアミノスルホン酸類などのアニオン形成性基を含有する化合物を結合させて水溶性または水分散性を発現させているものである。
【０００８】
また、特許文献５に記載のポリイソシアネート架橋剤については、アニオン形成性基を含有する化合物だけでなく、末端のイソシアネート基にＮ，Ｎ−ジメチルエタノールアミンなど化合物を結合させた後、酢酸などを用いてカチオン性を付与し、水溶性または水分散性を発現させているものでもある。
【先行技術文献】
【特許文献】
【０００９】
【特許文献１】ＷＯ９７／３７０７６号公報
【特許文献２】特開２００７−２５４５９８号公報
【特許文献３】特公昭６０−３０６８９号公報
【特許文献４】特公昭６３−５１４７４号公報
【特許文献５】特公昭６３−６０８３号公報
【発明の概要】
【発明が解決しようとする課題】
【００１０】
しかしながら、特許文献１に記載の方法では、ポリイソシアネート架橋剤を微粒子にして水への乳化状態を向上させているものの、界面活性剤を用いていることから十分な乳化安定性を発現するものではないという問題があった。
【００１１】
特許文献２に記載のポリイソシアネート架橋剤においては、製造工程が複雑になり、合成後のポリイソシアネート架橋剤の構造が一定しないという問題があった。
また、かかるポリイソシアネート架橋剤を繊維の撥水撥油加工に使用した場合には、分子骨格内に第三級アミンを有していることから繊維への撥水撥油加工時に黄変の問題が生じるという問題があった。
【００１２】
ここで、特許文献３〜５に記載の水溶性または水分散性のポリイソシアネート架橋剤を繊維の撥水撥油加工に使用するポリイソシアネート架橋剤に応用することも考えられる。
しかし、特許文献３〜５に記載されているアニオン形成性基を含有する化合物を結合させたポリイソシアネート架橋剤は、イソシアネート基に対するアニオン形成性基の含有量が多くなっている（特許文献４、５の特許請求の範囲のｍ≧０．２５の記載参照）。
ここで、一般的に撥水撥油剤成分として使用されるフッ素エマルジョン樹脂は、弱カチオン性を示す化合物であることから、特許文献３〜５に記載のポリイソシアネート架橋剤をこれら弱カチオン性を有するフッ素エマルジョン樹脂とともに使用すると、かかるフッ素エマルジョン樹脂と結合して沈殿を生じてしまい使用できなくなるという問題がある。
また、特許文献４、５においては、アニオン形成性基を含有する化合物として、アミノカルボン酸類やアミノスルホン酸類の記載があるが（特許文献４、５の特許請求の範囲の記載参照）、モノアミノ酸、モノスルホン酸以外のアミノ基を複数個含有するカルボン酸もしくはスルホン酸を使用すると、当該カルボン酸またはスルホン酸が鎖伸長剤の役割を果たしてポリイソシアネートを形成することから、所望する構造の架橋剤が得られないばかりか、分子量の増大を伴うことによる増粘の発生や、アニオン形成性基の含有量の低下による親水性の低下などが発生して架橋剤として使用できなくなるという問題もある。
さらに、特許文献５に記載されているポリイソシアネート架橋剤については、繊維への撥水撥油加工に使用する場合には、Ｎ，Ｎ−ジメチルエタノールアミンなどの化合物が原因となり黄変を起こすという問題もある。
【００１３】
以上から、各種の用途に安定した性能を示し得る水溶性または水分散性のブロック化ポリイソシアネート架橋剤は存在していなかった。
【００１４】
また、現在まで繊維業界において撥水撥油剤成分と良好な相溶性を保持しつつ、高い撥水撥油性能を発現させることができる水溶性または水分散性のポリイソシアネート架橋剤は存在していなかった。
【００１５】
本発明は、上記した従来の問題点に鑑みてなされたものであって、他の水溶性または水分散性樹脂との相溶性に優れ、特にフッ素エマルジョン樹脂に代表される撥水撥油剤成分と併用することによって、安定した撥水撥油効果を発現させることができるポリイソシアネート架橋剤およびこれを用いた撥水撥油剤組成物並びにその撥水撥油剤組成物を用いた繊維の撥水撥油加工方法の提供を目的とするものである。
【課題を解決するための手段】
【００１６】
上記目的を達成するために、本発明の請求項１に係る水溶性または水分散性ポリイソシアネート架橋剤は、ポリイソシアネート化合物と、ポリオール類とを、ポリイソシアネート化合物のイソシアネート基がポリオール類の水酸基に対して過剰になるように反応させて、全ての末端にイソシアネート基を有するイソシアネートプレポリマーを得た後、イソシアネートプレポリマーの末端イソシアネート基に、ブロック剤（Ａ）と、ポリオール類（Ｂ）、一般式（１）で表される化合物（Ｃ）、モノアミノカルボン酸類（Ｄ）、モノアミノスルホン酸類（Ｅ）の中から選ばれる１種または２種以上の化合物とを、（Ａ）と、（Ｂ）、（Ｃ）、（Ｄ）、（Ｅ）の中から選ばれる１種または２種以上の化合物とのモル比が、（Ａ）：（（Ｂ）＋（Ｃ）＋（Ｄ）＋（Ｅ））＝８０：２０〜９８：２となるように反応させることによって得られる、一部の末端イソシアネート基がブロック剤（Ａ）によってブロックされ、残りの末端イソシアネート基がポリオール類（Ｂ）、一般式（１）で表される化合物（Ｃ）、モノアミノカルボン酸類（Ｄ）、モノアミノスルホン酸類（Ｅ）の中から選ばれる１種または２種以上の化合物によって結合されているポリイソシアネート組成物と、全ての末端イソシアネート基がブロック剤（Ａ）によってブロックされているポリイソシアネート組成物との混合物を含むものであることを特徴とする。
【００１７】
（化１）
Ｒ１−（ＣＨ２ＣＨ２Ｏ）ｎ−（ＣＨ２ＣＨＣＨ３Ｏ）ｍ−Ｈ
（ここで、Ｒ１は炭素数１〜５のアルキル基であり、ｎは０〜２５の整数であり、ｍは０〜２５の整数であり、ｎ＋ｍは１０〜５０の整数である）
【００１８】
本発明の請求項２に係る水溶性または水分散性ポリイソシアネート架橋剤は、ポリオール類およびポリオール類（Ｂ）がポリエチレングリコール、エチレングリコール、ジエチレングリコール、１，４−ブタンジオールの中から選ばれる１種または２種以上の化合物であることを特徴とする。
【００１９】
本発明の請求項３に係る水溶性または水分散性ポリイソシアネート架橋剤は、化合物（Ｃ）が、ポリエチレングリコールモノメチルエーテル、ポリエチレングリコールモノエチルエーテル、ポリエチレングリコールモノプロピルエーテル、ポリエチレングリコールモノブチルエーテルの中から選ばれる１種または２種以上の化合物であることを特徴とする。
【００２１】
本発明の請求項４に係る水溶性または水分散性ポリイソシアネート架橋剤は、ブロック剤（Ａ）が、メチルエチルケトンオキシム、１Ｈ−ピラゾール、３−メチルピラゾール、３，５−ジメチルピラゾールの中から選ばれる１種または２種以上の化合物であることを特徴とする。
【００２２】
本発明の請求項５に係る撥水撥油剤組成物は、請求項１〜４のいずれか一項に記載の水溶性または水分散性ポリイソシアネート架橋剤とフッ素エマルジョン樹脂とを含有することを特徴とする。
【００２３】
本発明の請求項６に係る繊維の撥水撥油加工方法は、請求項５に記載の撥水撥油剤組成物を水に溶解希釈し水溶液を作製する工程と、水溶液を繊維に塗布又は含浸する工程と、水溶液が塗布又は含浸した繊維を乾燥または加熱処理する工程とを備えることを特徴とする。
【００２４】
以下にそれぞれの構成要件について説明する。
【００２５】
本発明の水溶性または水分散性ポリイソシアネート架橋剤は、ポリイソシアネート化合物とポリオール類とを反応させてイソシアネートプレポリマーを得た後、当該イソシアネートプレポリマーの末端に形成されるイソシアネート基にブロック剤およびポリオール類（Ｂ）、一般式（１）で表される化合物（Ｃ）、モノアミノカルボン酸類（Ｄ）、モノアミノスルホン酸類（Ｅ）の中から選ばれる１種または２種以上の化合物を反応させることによって合成される。
【００２６】
なお、本発明における「水溶性または水分散性」とは、本発明のポリイソシアネート架橋剤が完全に水に溶解するもののみを指すものではなく、溶解状態ではない分散状態や乳化状態であっても界面活性剤などの乳化剤を使用することなく水中に均一な状態で安定に存在することができる性質を有するという意である。  
また、後記する撥水撥油剤成分と混合して撥水撥油剤組成物を作製した際に相分離を起こすことなく水中に均一な状態で安定に存在することができるという意でもある。
【００２７】
本発明のイソシアネートプレポリマーは、ポリイソシアネート化合物とポリオール類とを、公知の重付加反応方法によって反応させることによって合成される。なお、ここで、ポリイソシアネート化合物のイソシアネート基をポリオール類の水酸基に対して過剰になるように配合して反応させることが必要である。
すなわち、ポリイソシアネート化合物のイソシアネート基がポリオール類の水酸基に対して過剰になるように配合されて合成されることによって、得られるイソシアネートプレポリマーの末端には必ずイソシアネート基が形成されるのである。
【００２８】
本発明のポリイソシアネート化合物については、複数のイソシアネート基を有するものであれば特に限定されず、芳香族類、脂肪族類、脂環族類など各種のポリイソシアネート化合物を用いることができる。なお、これらのポリイソシアネート化合物の中でも、反応性の点から芳香族類、または黄変しにくい点から脂肪族類のものを使用することが好ましい。そして、以下に例示するポリイソシアネート化合物の中でも、４，４−ジフェニルメタンジイソシアネート（ＭＤＩ）またはヘキサメチレンジイソシアネート（ＨＤＩ）を使用することが好ましい。また、ＭＤＩについては、多核体を含まない、いわゆるピュアＭＤＩ（Ｐ−ＭＤＩ）を使用することがより好ましい。
【００２９】
芳香族類ポリイソシアネート化合物の具体例としては、２，４−または２，６−トリレンジイソシアネート（ＴＤＩ）、４，４−ジフェニルメタンジイソシアネート（ＭＤＩ）、キシリレンジイソシアネート（ＸＤＩ）、メタキシリレンジイソシアネート（ＭＸＤＩ）、トリジンジイソシアネート（ＴＯＤＩ）、１，５−ナフチレンジイソシアネート（ＮＤＩ）などが挙げられる。
【００３０】
脂肪族類ポリイソシアネート化合物の具体例としては、エチレンジイソシアネート、テトラメチレンジイソシアネート、ヘキサメチレンジイソシアネート（ＨＤＩ）、トリメチルヘキサメチレンジイソシアネート（ＴＭＤＩ）、リジンジイソシアネート（ＬＤＩ）、ダイマー酸ジイソシアネート（ＤＤＩ）などが挙げられる。
【００３１】
脂環族ポリイソシアネート化合物の具体例としては、４，４−メチレンビス（シクロヘキシルイソシアネート）（Ｈ１２ＭＤＩ：水添ＭＤＩ）、メチルシクロヘキサン−２，４−（または−２，６−）ジイソシアネート（ＨＴＤＩ：水添ＴＤＩ）、１，３−ビス（イソシアネートメチル）シクロヘキサン（Ｈ６ＸＤＩ：水添ＸＤＩ）、イソホロンジジイソシアネート（ＩＰＤＩ）、シクロヘキシレンジイソシアネートなどが挙げられる。
【００３２】
また、これらのポリイソシアネート化合物は単独で用いてもよいし２種以上を併用してもよい。さらに、これらのポリイソシアネート化合物は単量体以外にも、２量体やビウレット型、アダクト型、イソシアヌレート型などの３量体、あるいはそれ以上の多量体として用いることもできるが、化合物（Ｃ）、モノアミノカルボン酸類（Ｄ）、モノモノアミノスルホン酸類（Ｅ）を用いる場合には、ビウレット型を用いることが好ましい。
【００３３】
本発明のポリオール類については、複数の水酸基を有するものであれば特に限定されず、ジオール類、トリオール類、それ以上の水酸基を有する化合物など各種のポリオール類を用いることができる。また、各種のポリエーテルポリオール類、ポリエステルポリオール類を用いることもできる。
【００３４】
ジオール類の具体例としては、１，４−ブタンジオール、１，６−ヘキサンジオール、エチレングリコール、プロピレングリコール、ブチレングリコール、ネオペンチルグリコール、へキシレングリコール、ジエチレングリコール、ジプロピレングリコール、トリエチレングリコールなどが挙げられる。
【００３５】
トリオール類の具体例としては、グリセリン、トリメチロールエタン、トリメチロールプロパン、１，２，３−プロパントリオール、１，２，４−ブタントリオール、１，２，５−ペンタントリオール、１，２，６−ヘキサントリオール、１，２，３−シクロペンタントリオールなどが挙げられる。
【００３６】
４つ以上の水酸基を有する化合物の具体例としては、ペンタエリスリトール、ジペンタエリスリトール、ジグリセリン、ソルビタン、１，２，３，４−ペンタンテトロール、１，２，４，５−ペンタンテトロール、２，３，４，５−ヘキサンテトロール、１，３，４，５−ヘキサンテトロールなどが挙げられる。
【００３７】
ポリエーテルポリオール類の具体例としては、ポリエチレングリコール、ポリプロピレングリコール、ポリブチレングリコール、ポリテトラメチレンエーテルグリコールなどに代表される、エチレンオキサイド、プロピレンオキサイド、ブチレンオキサイド、テトラヒドロフランなどのアルキレンオキサイドの共重合体が挙げられる。
また、ポリアミン類またはポリフェノール類とアルキレンオキサイドとの重合体、ポリカルボン酸とアルキレンオキサイドとの重合体なども挙げられる。
【００３８】
なお、これらのポリオール類は単独で用いてもよいし、２種以上を重縮合したものを用いてもよい。
そして、これらのポリオール類の中でも、水溶性または水分散性の点や後記する撥水撥油剤成分との相溶性の点からポリエチレングリコール、エチレングリコール、ジエチレングリコール、１，４-ブタンジオールの中から選ばれる１種または２種以上の化合物を使用することが好ましい。
【００３９】
また、ポリエチレングリコールを使用する際には、使用するポリエチレングリコールの分子量については、１００〜２０００の範囲であることがより好ましく、より好ましくは２００〜１０００の範囲である。
ポリエチレングリコールの分子量が１００より低くなると良好な水溶性または水分散性、あるいは相溶性を得ることができず、ポリエチレングリコールの分子量が２０００より高くなると水溶性または水分散性が高くなりすぎて、繊維の加工時に撥水撥油性能が低下するからである。
【００４０】
さらに、ジオール類を使用する際には、上記したエチレングリコール、ジエチレングリコール、１，４-ブタンジオールなどのようにエチレンオキサイド基やプロピレンオキサイド基などが３個未満のものを使用することが好ましい。
【００４１】
本発明のイソシアネートプレポリマーの製造については、上記のポリイソシアネート化合物とポリオール類とを反応容器中で加熱するなど、公知の方法で重合することによって製造する。また、必要に応じて窒素雰囲気下にしたり、触媒を用いたりして重合することによって製造する。
なお、製造したイソシアネートプレポリマーは、後記するように、さらにブロック剤（Ａ）とポリオール類（Ｂ）、化合物（Ｃ）、モノアミノカルボン酸類（Ｄ）、モノアミノスルホン酸類（Ｅ）の中から選ばれる１種または２種以上の化合物を反応させることから、イソシアネートプレポリマーの末端にはイソシアネート基が形成されるように、ポリイソシアネート化合物のイソシアネート基がポリオール類の水酸基に対して過剰になるように反応させる必要がある。
【００４２】
本発明のブロック剤（Ａ）については、イソシアネート基をブロックでき、加熱によって解離するものであれば特に限定されず、オキシム類、フェノール類、アルコール類、アミン類、メルカプタン類、イミド類、イミダゾール類、ラクタム類、活性メチレン類など公知のものを使用することができる。
そして、これらのブロック剤の中でも、低温解離性などの点からメチルエチルケトンオキシム、１Ｈ−ピラゾール、３−メチルピラゾール、３，５−ジメチルピラゾールの中から選ばれる１種または２種以上の化合物を使用することが好ましい。
また、ブロック化反応についても、適当な不活性溶媒の存在下において必要に応じてトリエチルアミン等の触媒を用いて加熱するなど公知の方法によって行うことができる。ここで、反応温度としては５０〜７０℃の範囲であることが好ましい。
【００４３】
本発明のポリオール類（Ｂ）については、上記したポリオール類と同様のものを使用することができる。
【００４４】
本発明の化合物（Ｃ）については、下記一般式（１）で表されるものであれば、特に限定させるものではないが、水溶性または水分散性の点や後記する撥水撥油剤成分との相溶性の点から、ポリエチレングリコールモノメチルエーテル、ポリエチレングリコールモノエチルエーテル、ポリエチレングリコールモノプロピルエーテル、ポリエチレングリコールモノブチルエーテルの中から選ばれる１種または２種以上の化合物を使用することが好ましい。
【００４５】
（化１）
Ｒ１−（ＣＨ２ＣＨ２Ｏ）ｎ−（ＣＨ２ＣＨＣＨ３Ｏ）ｍ−Ｈ
（ここで、Ｒ１は炭素数１〜５のアルキル基であり、ｎは０〜２５の整数であり、ｍは０〜２５の整数であり、ｎ＋ｍは１０〜５０の整数である）
【００４６】
また、化合物（Ｃ）を用いる場合には、ポリイソシアネート化合物と化合物（Ｃ）との配合比（重量比）は、ポリイソシアネート化合物１００重量部に対して、７〜３０重量部であることが好ましく、さらに好ましくは１５〜２２重量部である。
【００４７】
本発明のモノアミノカルボン酸類（Ｄ）については、例えば、グリシン、２−アミノプロピオン酸、２−アミノイソ吉草酸、４−アミノ−ｎ−酪酸などが挙げられる。なお、モノアミノカルボン酸類（Ｄ）を用いる場合には、水溶性を付与するためにカルボン酸部位を中和する必要があり、かかる中和剤としては、例えば水酸化ナトリウム、水酸化カリウム、水酸化マグネシウムなどの金属水酸化物が挙げられる。また、使用用途が繊維の撥水撥油加工以外の場合には、トリメチルアミン、トリエチルアミン、Ｎ，Ｎ−ジメチルエタノールアミンなどの第三級アミンを用いることもできる。
【００４８】
本発明のモノアミノスルホン酸類（Ｅ）については、例えば、２−アミノエチルスルホン酸、４−アミノベンゼンスルホン酸などが挙げられる。また、上記と同様にモノアミノスルホン酸類（Ｅ）を用いる場合にも、水溶性を付与するためにカルボン酸部位を中和する必要があり、かかる中和剤としては、例えば水酸化ナトリウム、水酸化カリウム、水酸化マグネシウムなどの金属水酸化物が挙げられる。また、使用用途が繊維の撥水撥油加工以外の場合には、トリメチルアミン、トリエチルアミン、Ｎ，Ｎ−ジメチルエタノールアミンなどの第三級アミンを用いることもできる。
【００４９】
本発明のイソシアネートプレポリマーの末端イソシアネート基に反応させるブロック剤（Ａ）とポリオール類（Ｂ）、化合物（Ｃ）、モノアミノカルボン酸類（Ｄ）、モノアミノスルホン酸類（Ｅ）の中から選ばれる１種または２種以上の化合物との比率（モル比）については、（Ａ）：（（Ｂ）＋（Ｃ）＋（Ｄ）＋（Ｅ））＝５０：５０〜９８：２の範囲であることがより好ましく、より好ましくは（Ａ）：（（Ｂ）＋（Ｃ）＋（Ｄ）＋（Ｅ））＝６０：４０〜９０：１０の範囲である。
ポリオール類（Ｂ）、化合物（Ｃ）、モノアミノカルボン酸類（Ｄ）、モノアミノスルホン酸類（Ｅ）の中から選ばれる１種または２種以上の化合物のモル比が２より低くなると良好な水溶性または水分散性、あるいは相溶性を得ることができず、ポリオール類（Ｂ）、化合物（Ｃ）、モノアミノカルボン酸類（Ｄ）、モノアミノスルホン酸類（Ｅ）の中から選ばれる１種または２種以上の化合物のモル比が５０より高くなると水溶性または水分散性が高くなりすぎて、繊維の加工時に撥水撥油性能が低下するからである。
また、ポリオール類（Ｂ）、化合物（Ｃ）、モノアミノカルボン酸類（Ｄ）、モノアミノスルホン酸類（Ｅ）については、単独で用いてもよいし、併用してもよい。
【００５０】
本発明の水溶性または水分散性ポリイソシアネート架橋剤は、上記のようにして製造したイソシアネートプレポリマーにブロック剤（Ａ）とポリオール類（Ｂ）、化合物（Ｃ）、モノアミノカルボン酸類（Ｄ）、モノアミノスルホン酸類（Ｅ）の中から選ばれる１種または２種以上の化合物を反応させることによって製造されるが、２種類のポリイソシアネート組成物の混合物であることを特徴とする。
すなわち、一部の末端イソシアネート基がブロック剤（Ａ）によってブロックされ、残りの末端イソシアネート基がポリオール類（Ｂ）、化合物（Ｃ）、モノアミノカルボン酸類（Ｄ）、モノアミノスルホン酸類（Ｅ）の中から選ばれる１種または２種以上の化合物によって結合されているポリイソシアネート組成物と、全ての末端イソシアネート基がブロック剤（Ａ）によってブロックされているポリイソシアネート組成物との混合物であることを特徴とする。
【００５１】
ここで、それぞれのポリイソシアネート組成物について、例を示すと以下のようになる。
【００５２】
まず、原料として、ポリイソシアネート化合物に４，４−ジフェニルメタンジイソシアネート（ＭＤＩ）、ポリオール類およびポリオール類（Ｂ）にポリエチレングリコール、ブロック剤（Ａ）にメチルエチルケトンオキシムを用いる。
【００５３】
そして、４，４−ジフェニルメタンジイソシアネート（ＭＤＩ）とポリエチレングリコールをＭＤＩのイソシアネート基がポリエチレングリコールの水酸基に対して過剰になるように配合して反応させることによって、化２に記載のイソシアネートプレポリマーを得る。
【００５４】
【化２】
0005242749.tif 000002
【００５５】
次に、合成したイソシアネートプレポリマーに、メチルエチルケトンオキシムとポリエチレングリコールを反応させることによって、化３と化４に記載のポリイソシアネート組成物を得るのである。
【００５６】
【化３】
0005242749.tif 000003
【００５７】
【化４】
0005242749.tif 000004
【００５８】
また、別の例を示すと以下のようになる。
【００５９】
まず、原料として、ポリイソシアネート化合物にヘキサメチレンジイソシアネート（ＨＤＩ）のビウレット体、ポリオール類にジエチレングリコール、化合物（Ｃ）にポリエチレングリコールモノメチルエーテル、ブロック剤（Ａ）に３，５−ジメチルピラゾールを用いる。
【００６０】
そして、ヘキサメチレンジイソシアネート（ＨＤＩ）のビウレット体とポリエチレングリコールモノメチルエーテルおよびジエチレングリコールの配合量を調整して反応させることによって、化５と化６に記載のイソシアネートプレポリマーを得る。
【００６１】
【化５】
0005242749.tif 000005
【化６】
0005242749.tif 000006
【００６２】
次に、合成したイソシアネートプレポリマーに、ブロック剤（Ａ）（ＢＬＫ）を反応させることによって、化７と化８に記載のポリイソシアネート組成物を得るのである。
【００６３】
【化７】
0005242749.tif 000007
【００６４】
【化８】
0005242749.tif 000008
【００６５】
ここで、本発明の水溶性または水分散性ポリイソシアネート架橋剤の製造方法については、２種類のポリイソシアネート組成物を別々に製造した後、それぞれを混合する方法も採用することができる。
【００６６】
なお、溶液中で本発明のポリイソシアネート架橋剤を合成した場合には、残存している有機溶媒を減圧蒸留するなどして除去することが必要である。
【００６７】
本発明の撥水撥油剤組成物は、上記により製造したポリイソシアネート架橋剤と撥水撥油剤成分であるフッ素エマルジョン樹脂とが混合されていることが必要である。
また、当該撥水撥油剤組成物に用いられる撥水撥油剤成分についてはフッ素エマルジョン樹脂を用いることが好ましいが、撥水撥油効果を有し、かつ水系において使用できるものであれば、水溶性フッ素樹脂やシリコン系樹脂など、他の撥水撥油剤成分を用いることもできる。
【００６８】
なお、上記した２成分が含有されていれば、その他の架橋剤、防虫剤、難燃剤、酸化防止剤、蛍光増白剤、帯電防止剤、光安定剤、紫外線吸収剤、柔軟剤、濃色化剤、界面活性剤などを適宜配合することができる。
【００６９】
本発明の撥水撥油加工方法については、本発明の撥水撥油剤組成物を水に溶解希釈し水溶液を作製する工程と、当該水溶液を繊維に塗布または含浸する工程と、当該水溶液が塗布または含浸した繊維を乾燥または加熱処理する工程を備えていることが必要である。
このような工程を経ることによって、塗布または含浸によって繊維に適用された撥水撥油剤組成物が加熱され、ブロック剤が解離して活性なイソシアネート基が再生される。そして、再生したイソシアネート基が撥水撥油剤成分の水酸基および繊維表面と化学的または物理的に架橋することにより、繊維に撥水撥油加工を施すことができるのである。
【００７０】
なお、撥水撥油剤組成物中におけるポリイソシアネート架橋剤と撥水撥油剤成分との配合比率、水に溶解希釈する撥水撥油剤組成物の量、当該水溶液を繊維に塗布または含浸する温度や時間、含浸した繊維を乾燥または加熱処理する温度や時間などは要求される撥水撥油効果に応じて適宜調整される。
【００７１】
また、撥水撥油加工の対象となる繊維は特に限定されず、天然繊維や合成繊維またはこれらの混合繊維など各種の繊維を対象とすることができる。
【発明の効果】
【００７２】
本発明の請求項１〜５に係る水溶性または水分散性ポリイソシアネート架橋剤によれば、分子内に親水性のポリオール類を導入したイソシアネートプレポリマーについて、その末端イソシアネート基の処理の仕方を工夫して、２つの組成物が混合するように構成している。
すなわち、イソシアネートプレポリマーの一部の末端イソシアネート基を親水性のポリオール類（Ｂ）、一般式（１）で表される化合物（Ｃ）、モノアミノカルボン酸類（Ｄ）、モノアミノスルホン酸類（Ｅ）の中から選ばれる１種または２種以上の化合物で結合し、残りの末端イソシアネート基をブロック剤でブロックしたポリイソシアネート組成物と、イソシアネートプレポリマーの全ての末端イソシアネート基をブロック剤でブロックしたポリイソシアネート組成物との混合物であることを特徴としているので、水溶性または水分散性を付与しつつ、他の水溶性樹脂または水分散性樹脂と良好な相溶性を有するポリイソシアネート架橋剤を得ることができる。
【００７３】
本発明の請求項６に係る撥水撥油剤組成物によれば、代表的な撥水撥油剤成分であるフッ素エマルジョン樹脂に請求項１〜５に記載のポリイソシアネート架橋剤を含有することによって撥水撥油剤組成物を形成しているので、撥水撥油剤成分と良好な相溶性を保持しつつ、高い撥水撥油性能を有する撥水撥油剤組成物を得ることができる。
【００７４】
本発明の請求項７に係る繊維の撥水撥油加工方法によれば、請求項６に記載の撥水撥油剤組成物を用いているので、各種繊維に対して高い撥水撥油性能を発現させることができる。
【発明を実施するための形態】
【００７５】
次に、実施例と比較例とを対比させて、本発明のポリイソシアネート架橋剤を説明する。なお、以下に述べる実施例は本発明を具体化した一例に過ぎず、本発明の技術的範囲を限定するものでない。
【００７６】
（実施例１）
（イソシアネートプレポリマーの合成）
原料としてピュアＭＤＩ（Ｐ−ＭＤＩ）５０重量部と分子量６００のポリエチレングリコール（ＰＥＧ６００）６０重量部を、反応溶媒としてメチルエチルケトン（ＭＥＫ）５５重量部を４つ口フラスコに仕込み、撹拌機、温度計、滴下ロート、マントルヒーターを取り付けた後、温度６５〜７０℃に保持して４５分間撹拌を行って反応させることでイソシアネートプレポリマーを合成した。
【００７７】
（ポリイソシアネート架橋剤の合成）
次に、ポリエチレングリコール（ＰＥＧ６００）２３．５重量部とメチルエチルケトンオキシム（ＭＥＫＯ）１４重量部をメチルエチルケトン（ＭＥＫ）１１重量部に溶解させて滴下ロートに仕込み、温度を４０℃にした上記イソシアネートプレポリマーに１５分間かけて滴下し、滴下終了から１時間撹拌を続けて反応させた。その後、冷却を行い、水を６００重量部加えた後、メチルエチルケトンを減圧蒸留することで水溶性を示す実施例１のポリイソシアネート架橋剤を合成した。なお、合成したポリイソシアネート架橋剤の固形分は２０重量％であった。
【００７８】
ここで、実施例１のポリイソシアネート架橋剤については、以下の２種類の化学式で表わされるポリイソシアネート組成物の混合物となっている。
【００７９】
【化９】
0005242749.tif 000009
【００８０】
【化１０】
0005242749.tif 000010
【００８１】
（実施例２）
（イソシアネートプレポリマーの合成）
原料としてピュアＭＤＩ（Ｐ−ＭＤＩ）５０重量部とトリメチロールプロパン・ＥＯ−２０（ＴＭＰ−２０）６８重量部を、反応溶媒としてメチルエチルケトン（ＭＥＫ）５０重量部を４つ口フラスコに仕込み、撹拌機、温度計、滴下ロート、マントルヒーターを取り付けた後、温度６５〜７０℃に保持して４５分間撹拌を行って反応させることでイソシアネートプレポリマーを合成した。
【００８２】
（ポリイソシアネート架橋剤の合成）
次に、ポリエチレングリコール（ＰＥＧ６００）２４重量部とメチルエチルケトンオキシム（ＭＥＫＯ）１４重量部をメチルエチルケトン（ＭＥＫ）９０重量部に溶解させて滴下ロートに仕込み、温度を４０℃にした上記イソシアネートプレポリマーに１５分間かけて滴下し、滴下終了から４時間撹拌を続けて反応させた。その後、冷却を行い、水を８４０重量部加えた後、メチルエチルケトンを減圧蒸留することで水溶性を示す実施例２のポリイソシアネート架橋剤を合成した。なお、合成したポリイソシアネート架橋剤の固形分は２０重量％であった。
【００８３】
ここで、実施例２のポリイソシアネート架橋剤については、以下の２種類の化学式で表わされるポリイソシアネート組成物の混合物となっている。
【００８４】
【化１１】
0005242749.tif 000011
【００８５】
【化１２】
0005242749.tif 000012
【００８６】
（実施例３）
（イソシアネートプレポリマーの合成）
原料としてピュアＭＤＩ（Ｐ−ＭＤＩ）５０重量部とポリエチレングリコール（ＰＥＧ６００）２０重量部とトリメチロールプロパン・ＥＯ−２０（ＴＭＰ−２０）７０重量部を、反応溶媒としてメチルエチルケトン（ＭＥＫ）７０重量部を４つ口フラスコに仕込み、撹拌機、温度計、滴下ロート、マントルヒーターを取り付けた後、温度６５〜７０℃に保持して４５分間撹拌を行って反応させることでイソシアネートプレポリマーを合成した。
【００８７】
（ポリイソシアネート架橋剤の合成）
次に、ポリエチレングリコール（ＰＥＧ６００）１６重量部とメチルエチルケトンオキシム（ＭＥＫＯ）９．４重量部をメチルエチルケトン（ＭＥＫ）３０重量部に溶解させて滴下ロートに仕込み、温度を４０℃にした上記イソシアネートプレポリマーに１５分間かけて滴下し、滴下終了から１時間撹拌を続けて反応させた。その後、冷却を行い、水を７００重量部加えた後、メチルエチルケトンを減圧蒸留することで水溶性を示す実施例３のポリイソシアネート架橋剤を合成した。なお、合成したポリイソシアネート架橋剤の固形分は２０重量％であった。
【００８８】
（実施例４）
実施例１のイソシアネートプレポリマーを得た後、ポリエチレングリコール（ＰＥＧ６００）６０重量部とメチルエチルケトンオキシム（ＭＥＫＯ）９重量部をメチルエチルケトン（ＭＥＫ）１１重量部に溶解させて滴下ロートに仕込み、温度を４０℃にした上記イソシアネートプレポリマーに１５分間かけて滴下し、滴下終了から１時間撹拌を続けて反応させた。その後、冷却を行い、水を４３０重量部加えた後、メチルエチルケトンを減圧蒸留することで水溶性を示す実施例４のポリイソシアネート架橋剤を合成した。なお、合成したポリイソシアネート架橋剤の固形分は３０重量％であった。
【００８９】
（実施例５）
実施例１のイソシアネートプレポリマーを得た後、ポリエチレングリコール（ＰＥＧ６００）６５重量部とメチルエチルケトンオキシム（ＭＥＫＯ）８重量部をメチルエチルケトン（ＭＥＫ）１１重量部に溶解させて滴下ロートに仕込み、温度を４０℃にした上記イソシアネートプレポリマーに１５分間かけて滴下し、滴下終了から１時間撹拌を続けて反応させた。その後、冷却を行い、水を４２０重量部加えた後、メチルエチルケトンを減圧蒸留することで水溶性を示す実施例５のポリイソシアネート架橋剤を合成した。なお、合成したポリイソシアネート架橋剤の固形分は３０重量％であった。
【００９０】
（実施例６）
実施例１のイソシアネートプレポリマーを得た後、ポリエチレングリコール（ＰＥＧ６００）７０重量部とメチルエチルケトンオキシム（ＭＥＫＯ）７重量部をメチルエチルケトン（ＭＥＫ）１０重量部に溶解させて滴下ロートに仕込み、温度を４０℃にした上記イソシアネートプレポリマーに１５分間かけて滴下し、滴下終了から１時間撹拌を続けて反応させた。その後、冷却を行い、水を７４０重量部加えた後、メチルエチルケトンを減圧蒸留することで水溶性を示す実施例６のポリイソシアネート架橋剤を合成した。なお、合成したポリイソシアネート架橋剤の固形分は２０重量％であった。
【００９１】
（実施例７）
（イソシアネートプレポリマーの合成）
原料としてヘキサメチレンジイソシアネートのビウレット体１００重量部と平均分子量１０００のポリエチレングリコールモノメチルエーテル７．３重量部およびジエチレングリコール１０重量部を４つ口フラスコに仕込み、攪拌機、温度計、冷却管、マントルヒーターを取り付けた後、温度を９０〜９５℃に保持して２時間撹拌を行って反応させることで、イソシアネートプレポリマーを合成した。
【００９２】
（ポリイソシアネート架橋剤の合成）
次に、上記イソシアネートプレポリマーに、反応溶媒としてメチルエチルケトン（ＭＥＫ）５６重量部仕込み、温度を４０℃にした後、３，５−ジメチルピラゾール３５重量部を３回に分けて添加した。その後、温度を６５〜７０℃に保持して１時間撹拌を行って反応させた。反応終了後、冷却を行い、水を４８０重量部加えた後、メチルエチルケトンを減圧蒸留することで実施例７のポリイソシアネート架橋剤を合成した。なお、合成したポリイソシアネート架橋剤の固形分は２５%であった。
【００９３】
ここで、実施例７のポリイソシアネート架橋剤については、以下の２種類の化学式で表わされるポリイソシアネート組成物の混合物となっている。
【００９４】
【化１３】
0005242749.tif 000013
【００９５】
【化１４】
0005242749.tif 000014
【００９６】
（実施例８）
ポリエチレングリコールモノメチルエーテルを１５重量部、水を５２０重量部にした以外は、実施例７と同様にして実施例８のポリイソシアネート架橋剤を合成した。なお、合成したポリイソシアネート架橋剤の固形分は２５％であった。
【００９７】
（実施例９）
ポリエチレングリコールモノメチルエーテルを１８重量部、３，５−ジメチルピラゾール２７を重量部、水を５３０重量部にした以外は、実施例７と同様にして実施例９のポリイソシアネート架橋剤を合成した。なお、合成したポリイソシアネート架橋剤の固形分は２５%であった。
【００９８】
（実施例１０）
ポリエチレングリコールモノメチルエーテル２２重量部、３，５−ジメチルピラゾールを２７重量部、水を５４０重量部にした以外は、実施例７と同様にして実施例１０のポリイソシアネート架橋剤を合成した。なお、合成したポリイソシアネート架橋剤の固形分は２５%であった。
【００９９】
（実施例１１）
ポリエチレングリコールモノメチルエーテルを２５重量部、３，５−ジメチルピラゾールを２７、水を５５０重量部にした以外は、実施例７と同様にして実施例１１のポリイソシアネート架橋剤を合成した。なお、合成したポリイソシアネート架橋剤の固形分は２５%であった。
【０１００】
（実施例１２）
ポリエチレングリコールモノメチルエーテルを３０重量部、３，５−ジメチルピラゾールを２６重量部、水を５８０重量部にした以外は、実施例７と同様にして実施例１２のポリイソシアネート架橋剤を合成した。なお、合成したポリイソシアネート架橋剤の固形分は２５%であった。
【０１０１】
（実施例１３）
（イソシアネートプレポリマーの合成）
原料としてヘキサメチレンジイソシアネートのビウレット体１００重量部とジエチレングリコール１０重量部を４つ口フラスコに仕込み、撹拌機、温度計、冷却管、マントルヒーターを取り付けた後、温度を９０〜９５℃に保持して、２時間撹拌を行って反応させることで、イソシアネートプレポリマーを合成した。
【０１０２】
（ポリイソシアネート架橋剤の合成）
次に、上記イソシアネートプレポリマーに、反応溶媒としてメチルエチルケトン（ＭＥＫ）５５重量部仕込み、温度を４０℃にした後、３，５−ジメチルピラゾール３４重量部を３回に分けて添加した。その後、温度を６５〜７０℃に保持して１時間撹拌を行って反応させた。反応終了後、冷却を行い、２５％のグリシンソーダ水溶液７．３重量部を加え、３５〜４０℃に保持して３０分間撹拌した。その後、水を４５５重量部加えた後、メチルエチルケトンを減圧蒸留することで実施例１３のポリイソシアネート架橋剤を合成した。なお、合成したポリイソシアネート架橋剤の固形分は２５%であった。
【０１０３】
（実施例１４）
グリシンソーダ水溶液の代わりに、４０％の２−アミノエタンスルホン酸ナトリウム水溶液を７重量部使用し、水を４６０重量部にした以外は、実施例１３と同様にして実施例１４のポリイソシアネート架橋剤を合成した。なお、合成したポリイソシアネート架橋剤の固形分は２５%であった。
【０１０４】
（比較例１）
ピュアＭＤＩ（Ｐ−ＭＤＩ）１００重量部と酢酸エチル４００重量部を４つ口フラスコに仕込み、撹拌機、温度計、滴下ロート、マントルヒーターを取り付けた後、メチルエチルケトンオキシム（ＭＥＫＯ）７３重量部を滴下ロートに仕込み、温度を４０℃にした上記４，４−ジフェニルメタンジイソシアネートに１５分間かけて滴下し、滴下終了から１時間撹拌を続けて反応させた。その後、冷却を行い、生じた沈殿を濾過した。生じた沈殿に対し、水を２６０重量部と界面活性剤（花王製：エマルゲンＡ−９０）を１０重量部加えて、水に強制的に乳化させたものを作製した。なお、合成したポリイソシアネート架橋剤の固形分は４０重量％であった。
【０１０５】
（比較例２）
実施例１のイソシアネートプレポリマーを得た後、メチルエチルケトンオキシム（ＭＥＫＯ）１９重量部を滴下ロートに仕込み、温度を４０℃にした上記実施例１のイソシアネートプレポリマーに１５分間かけて滴下し、滴下終了から１時間撹拌を続けて反応させた。その後、冷却を行い、水を２６０重量部と界面活性剤（花王製：エマルゲンＡ−９０）を１０重量部加えて、水に強制的に乳化させたものを作製した。メチルエチルケトンを減圧蒸留することで比較例２のポリイソシアネート架橋剤を合成した。なお、合成したポリイソシアネート架橋剤の固形分は３５重量％であった。
【０１０６】
次に、上記によって得た実施例１〜１４のおよび比較例１、２のポリイソシアネート架橋剤について、貯蔵安定性、相溶性、撥水撥油性能、バインダー性能の各評価を行った。
【０１０７】
（貯蔵安定性試験）
貯蔵安定性試験については、合成したポリイソシアネート架橋剤を５０℃で７日間放置した後の試験液の状態によって評価した。なお、評価については外観に変化がない場合を○、わずかに濁りが生じた場合を△、沈殿物が析出した場合を×と評価することにより行った。
【０１０８】
（相溶性試験）
相溶性試験については、水に、合成したポリイソシアネート架橋剤を０．５重量％とフッ素エマルジョン樹脂（商品名：アサヒガードＡＧ９５０）８重量％を溶解した試験液（加工浴用水溶液）を作製し、５０℃で７日放置した後の試験液の状態によって評価した。
なお、評価については、外観に変化がない場合を◎、わずかに濁りが生じた場合を○、相分離が生じた場合を△、沈殿物が析出した場合を×と評価することにより行った。
【０１０９】
（撥水性能試験）
撥水性能試験については、撥水撥油加工直後の試験体と洗濯を３０回行った試験体について、ＪＩＳ  Ｌ  １０９２（はっ水度試験、スプレー試験）を行い、５級を◎、４級を○、３級を△、２級以下を×と評価することにより行った。
なお、試験体としては、まず、水に、合成したポリイソシアネート架橋剤を０．５重量％とフッ素エマルジョン樹脂（商品名：アサヒガードＡＧ９５０）４重量％を溶解した試験液を作製した。次に、綿ブロード、ナイロンタフタ、ＰＥＴトロピカル繊維の３種の試験布を用意した。加工布の作成は連続法で行い、試験液に浸漬した後、マングルで３気圧の圧力をかけて余分な試験液を絞り、ピンテンターを用いて１２０℃で３分間乾燥し、さらにピンテンターを用いて１７０℃で１分間乾燥させることによって作製した。
【０１１０】
（撥油性能試験）
撥油性能試験については、撥水撥油加工直後の試験体と洗濯を３０回行った試験体について、ＡＡＴＣＣ  Ｔｅｓｔ  Ｍｅｔｈｏｄ  １１８−１９６６（Ｈｙｄｒｏｃａｒｂｏｎ  Ｒｅｓｉｓｔａｎｃｅ  Ｔｅｓｔ）に基づく試験を行い、６級以上を◎、５級を○、４級を△、３級以下を×と評価することにより行った。
なお、試験体としては、撥水性能試験の際に作製した試験体と同様の方法によって作製したものを使用した。
【０１１１】
（バインダー性能評価試験）
バインダー性能評価試験については、水溶性アクリルエマルション（商品名：リカボンドＳＡ−２０４）と合成したポリイソシアネート架橋剤を固形分比で２０：１になるように混合し、試験液を作成した。
試験片の作成は、定量濾紙（ＡＤＶＡＮＴＥＣ社製、商品名：５Ｃ、φ＝１２５ｍｍ）を試験液に浸漬した後、マングルで１気圧の圧力をかけて余分な試験液を絞り、オーブンを用いて５０℃で３時間乾燥し、さらにオーブンを用いて１２０℃で３０分間加熱処理した。その後、恒温恒湿室（２０℃、４０％ＲＨ）の部屋に２４時間静置することで作成した。
バインダー性能の評価は、オートグラフで濾紙の引っ張り試験を行い（引張速度：２００ｍｍ／ｍｉｎ）、破断時応力が４０ＭＰａ以上のものを○、３０ＭＰａ以上４０ＭＰａ未満のものを△、３０ＭＰａ未満のものを×として評価した。
【０１１２】
結果を表１に示す。まず、実施例１〜６、１３、１４については、安定した貯蔵安定性と相溶性を示し、撥水性能および撥油性能についても初期段階から安定した効果を示した。なお、バインダー性能に関しては、実施例４および実施例６について他の実施例に比べてやや劣る結果となった。
次に、実施例７〜１２のポリイソシアネート架橋剤については、使用において問題のない貯蔵安定性、相溶性、撥水性能、撥油性能、バインダー性能を示した。なお、これらの実施例の中でも、ポリイソシアネート化合物に対する化合物（Ｃ）の配合比（重量比）が、ポリイソシアネート化合物１００重量部に対して、１５重量部（実施例８）〜２２重量部（実施例１０）である場合には、全ての評価項目において特に安定した結果を示した。
【０１１３】
これに対し比較例１、２については、貯蔵安定性、相溶性、撥水性能、撥油性能、バインダー性能の全てについて著しく低下した。
【０１１４】
【表１】
0005242749.tif 000015
【産業上の利用可能性】
【０１１５】
本発明の水溶性または水分散性ポリイソシアネート架橋剤は、他の水溶性または水分散性樹脂との相溶性を向上させた架橋剤として用いることができ、樹脂の改質剤など各種の用途に使用することができる。
特に、フッ素エマルジョン樹脂などの撥水撥油剤成分と併用することによって、繊維の撥水撥油剤組成物に用いることができる。
また、タイヤコード用架橋剤、ＦＲＴＰ用架橋剤、ゴムマット用架橋剤などの各種の水系において使用される架橋剤に用いることができる。